(57)【特許請求の範囲】
【請求項１】
金属炭化物系微粒子又は金属酸化物系微粒子の赤外線吸収剤を５〜２５質量％含有するポリエステルを芯部に用いた芯鞘型の複合繊維であって、芯鞘質量比率（芯／鞘）が１０／９０〜６０／４０であり、繊維の長手方向に対して垂直に切断した横断面形状において、芯部の形状が突起部を５〜３０個有する異形断面形状を呈し、かつ鞘部の形状が凸部を２〜６個有する異形断面形状を呈していることを特徴とする芯鞘型複合繊維。
【発明の詳細な説明】
【技術分野】
【０００１】
本発明は、赤外線吸収剤を含有するポリエステルを芯部に配した芯鞘型複合繊維であって、赤外線吸収効果を有し、加工性に優れ、優れた保温性を有する布帛を得ることができる芯鞘型複合繊維に関するものである。
【背景技術】
【０００２】
防寒衣料、スキー、登山等のスポーツ衣料等には、中綿を用いた三層構造の衣料を用いることが多かった。このような衣料は、表層、中綿、裏地の三層により構成され、中綿により空気保温層を作り保温性能を高めるものであるが、三層構造で構成される衣料は重く、スポーティー性に欠けるものであった。
【０００３】
また、アルミニウムやクロム等の金属を布帛にコーティングした保温用布帛も知られているが、このような布帛を衣料用途に用いると、コーティングによるゴワつきがあり、柔軟性に欠けるという欠点があった。また、繰り返し使用することによりコーティングが剥がれ落ち、保温性能の低下も生じるものであった。
【０００４】
そこで、上記した問題点を解消するものとして、芯鞘複合繊維の芯部に炭化ジルコニウム、珪化ジルコニウム、酸化錫等の赤外線吸収効果を有する機能性無機粒子を配し、鞘部の熱可塑性樹脂で芯部を被覆した複合繊維が提案されている（特許文献１参照）。この複合繊維は、芯部に配した機能性無機微粒子の赤外線を吸収する効果によって、保温効果を発現させている。
【０００５】
しかしながら、この複合繊維は繊維の一部にしか無機粒子を配しておらず、また、無機粒子を含有させた部分の表面積が小さいため、赤外線の吸収率が悪く、充分な保温効果を得ることができなかった。
【０００６】
また、赤外線の吸収率を上げるために、繊維全体に機能性無機粒子を分散させると、製糸性や加工性が著しく悪くなるという欠点があるため、赤外線吸収剤を後加工により布帛に付着させる方法も提案されている（特許文献２参照）。しかしながら、このような方法で得られた布帛は、洗濯を繰り返し行うことによって、布帛に付着した赤外線吸収剤が徐々に脱落し、赤外線吸収性能が低下するという問題があった。
【特許文献１】特開平５−９８０４
【特許文献２】特開２００３−９６６６３
【発明の開示】
【発明が解決しようとする課題】
【０００７】
本発明は、上記したような問題点を解決し、優れた赤外線吸収性能を有し、保温性能を有するとともに、製糸性よく得ることができ、かつ加工性にも優れ、衣料用に好適な優れた保温性を有する布帛を得ることができる芯鞘型複合繊維を提供することを技術的な課題とするものである。
【課題を解決するための手段】
【０００８】
本発明者らは、上記の課題を解決するために検討した結果、本発明に到達した。
【０００９】
すなわち、本発明は、金属炭化物系微粒子又は金属酸化物系微粒子の赤外線吸収剤を５〜２５質量％含有するポリエステルを芯部に用いた芯鞘型の複合繊維であって、芯鞘質量比率（芯／鞘）が１０／９０〜６０／４０であり、繊維の長手方向に対して垂直に切断した横断面形状において、芯部の形状が突起部を５〜３０個有する異形断面形状を呈し、かつ鞘部の形状が凸部を２〜６個有する異形断面形状を呈していることを特徴とする芯鞘型複合繊維を要旨とするものである。
【発明の効果】
【００１０】
本発明の芯鞘型複合繊維は、優れた赤外線吸収性能を有し、保温性能を有するとともに、製糸性よく得ることができ、かつ加工性にも優れている。このため、本発明の芯鞘型複合繊維を用いると、衣料用に好適な優れた保温性を有する布帛を得ることが可能となる。
【発明を実施するための最良の形態】
【００１１】
以下、本発明について詳細に説明する。
本発明の芯鞘型複合繊維は、製糸性や加工性をよくするため、芯部のポリマーに赤外線吸収剤を含有させ、鞘部のポリマーで芯部のポリマーを完全に覆う芯鞘形状とするものである。芯部のポリマーが表面に露出した形状であると製糸性や加工性が著しく悪くなるため好ましくない。
【００１２】
芯部のポリマーは、ポリエステルであれば特に限定されるものではなく、ポリエチレンテレフタレート、ポリブチレンテレフタレート、ポリエチレンナフタレート等を単独で用いたり、あるいは複数併用することができる。また共重合ポリエステルであってもよく、共重合成分としては、イソフタル酸、5−アルカリイソフタル酸、3,3'−ジフェニルジカルボン酸などの芳香族ジカルボン酸、アジピン酸、セバシン酸、コハク酸などの脂肪族ジカルボン酸、ジエチレングリコール、1,4ブタンジオール、1,4シクロヘキサンジオールなどの脂肪族、脂環式ジオール、P-ヒドロキシ安息香酸などの共重合成分が挙げられる。
【００１３】
鞘部のポリマーは、溶融紡糸可能な熱可塑性樹脂であれば特に限定するものではないが、芯部ポリマーとの相溶性を考慮すると、芯部ポリマーと同じポリエステルを用いることが好ましい。
【００１４】
芯部のポリマーは、芯部のポリマー中に金属炭化物系微粒子又は金属酸化物系微粒子の赤外線吸収剤を５〜２５質量％含有し、中でも７〜１７質量％含有することが好ましい。赤外線吸収剤の含有量が５質量％未満では、繊維中の含有量が少ないために十分な赤外線吸収効果が発現しなくなる。一方、含有量が２５質量％を超えると、繊維中の含有量が多くなりすぎるため、繊維の柔軟性が乏しくなり、脆い繊維となり、製糸性や加工性が著しく悪化する。
【００１５】
本発明において芯部に含有させる赤外線吸収剤は、金属炭化物系微粒子又は金属酸化物系微粒子のものであるが、中でも、金属炭化物系微粒子としては、炭化ジルコニウム微粒子や炭化ケイ素微粒子が好ましく、金属酸化物微粒子としては、アンチモンドープ酸化錫やスズドープ酸化インジューム、酸化チタンと酸化錫の混合物が好ましい。
【００１６】
また、芯部と鞘部のポリマーには、本発明の効果を損なわない範囲内であれば、添加剤、艶消剤、制電剤、酸化防止剤等が含まれてもよい。
【００１７】
さらに、本発明の芯鞘型複合繊維の芯鞘質量比率（芯／鞘）は、１０／９０〜６０／４０であり、中でも２０／８０〜５０／５０であることが好ましい。芯部の比率が１０質量％未満では、単糸に占める芯部の割合が低くなり、十分な赤外線吸収性能が得られなくなる。一方、芯部の比率が６０％を超えると、赤外線吸収剤を含有する芯部の割合が多くなるため、繊維の柔軟性が乏しくなり、脆い繊維となり、製糸性や加工性が著しく悪化する。
【００１８】
次に、本発明の芯鞘型複合繊維の形状を図面を用いて説明する。図１は本発明の芯鞘型複合繊維の一実施態様を示す横断面模式図である。
【００１９】
図１は、鞘部２が円形断面形状で凸部４を有しておらず、芯部１が１６個の突起部３を有するものである。図２は、鞘部２が凸部４を３個有する３葉断面形状で、芯部１が１２個の突起部３を有するものである。
【００２０】
本発明の芯鞘型複合繊維は、繊維の長手方向に対して垂直に切断した横断面形状において、芯部１の形状が突起部３を５〜３０個有する異形断面形状を呈している。
【００２１】
芯部の形状をこのような異形断面形状のものとすることにより、赤外線吸収剤を含有する芯部の表面積を大きくすることができるため、芯部の形状が丸断面形状の場合と比較すると、赤外線吸収面が大きくなり、赤外線吸収量が増える。
【００２２】
さらに、隣接する突起部間に赤外線領域の波長が入射した際、赤外線が乱反射することにより、赤外線がより吸収されやすくなり、赤外線吸収量が増える。
【００２３】
突起部の数は５〜３０個とする必要があり、より好ましくは８〜２０個とする。突起部の数が５個未満であると、上記した効果のなかでも乱反射による赤外線の吸収効果が不十分となる。一方、３０個を超えると、形状が丸断面と近似した形状となり、表面積の増加が図れず、赤外線の吸収効果が不十分となる。なお、突起部の幅や大きさ等は特に限定されるものではなく、目的に応じて適宜変更する。
【００２４】
さらに、鞘部の横断面形状は、凸部を２〜６個有する異形断面形状のものとすることが好ましい。鞘部の横断面形状をこのような異形形状とすることによって、繊維を集束した際に繊維束の密度が高く空隙の少ない繊維束となるため、布帛にした際に赤外線の透過量が減少し、赤外線吸収量が増加する。
【００２５】
凸部４の数が２個である場合は扁平断面形状となり、３〜６個の場合は３葉〜６葉の多葉断面形状のものとなる。凸部４の数が７個を超えると、断面形状が丸断面に近似した形状となったり、形状によっては、繊維束の密度が低くなるため、上記したような赤外線吸収量の増加の効果が乏しくなり好ましくない。
【００２６】
次に、本発明の芯鞘型複合繊維の製造方法について説明する。
本発明の芯鞘型複合繊維は、紡糸速度が2000ｍ／分以上の高速紡糸により、半未延伸糸を得るPOY法、あるいは、一旦2000ｍ／分未満の低速紡糸または2000ｍ／分以上の高速紡糸で溶融紡糸し、一旦巻き取った後、別工程で糸条を延伸熱処理する方法、一旦巻き取ることなく続いて延伸を行う直接紡糸延伸法により得ることができる。
【００２７】
赤外線吸収剤を含有する芯部ポリマーを得る方法としては、ポリマーの重合段階で赤外線吸剤を添加する方法や、赤外線吸収剤を後工程でポリマーに添加して溶融混練する方法があるが、重合段階で赤外線吸収剤を添加した場合、赤外線吸収剤の凝集や製糸性の悪化を生じる場合があるため、後工程で溶融混練する方法が好ましい。
【００２８】
そして、芯鞘複合ノズルプレートを載置した溶融紡糸装置を用いて溶融紡糸することにより、上記したような芯部における突起部や鞘部における凸部を有する異形形状のものを得ることができる。
【実施例】
【００２９】
以下、実施例により本発明を詳細に説明する。実施例中の各種の値の測定及び評価は次の通りに行った。
１．赤外線吸収性能
得られた芯鞘型複合繊維を筒編地とし、次のようにして赤外線吸収率を測定した。島津製作所製自記分光光度計ＵＶ−３１００を用い、布帛の700〜2000nmの波長の赤外線吸収率及び赤外線透過率を測定した。1700nmの波長の吸収率及び透過率の値により、下記に示すように評価を行い、吸収率及び透過率の評価が○以上を合格とした。
＜赤外線吸収率の評価＞
３６％以上  ：◎
２６％〜３６％未満：○
１６％〜２６％未満：△
１６％未満        ：×
＜赤外線透過率の評価＞
１６％未満        ：○
１６〜２１％未満  ：△
２１％以上        ：×
２．紡糸性
24時間連続して紡糸した際の１錘あたりの切糸回数にて下記のように評価を行った。○のものを合格とした。
０〜２回：○
３〜５回：△
６回以上：×
３．相対粘度
フェノールと四塩化エタンの等質量混合溶媒を用い、２０℃にて測定した。
【００３０】
実施例１
鞘部ポリマーとして相対粘度が１．３８のポリエチレンテレフタレートを常法によりチップ化し、乾燥したものを用いた。芯部ポリマーとして相対粘度が１．４１のポリエチレンテレフタレートに、赤外線吸収剤として金属酸化物系微粒子であるアンチモンドーピング酸化錫を１０質量％（芯部ポリマー中の含有量）を溶融混練したものを用い、常法によりチップ化して乾燥したものを用いた。
そして、横断面形状が図２に示す形状（鞘部の形状が凸部を３個有し、芯部の形状が突起部を１２個有する）となる芯鞘複合ノズルプレート（４８孔）を用いて、鞘部ポリマーと芯部ポリマーの質量比率（芯／鞘）を４０／６０とし、紡糸速度３５００ｍ／分、紡糸温度２９０℃、吐出量４３ｇ／分で紡糸し、半未延伸糸を捲き取った。
続いて得られた半未延伸糸を延伸倍率１．５倍、熱処理温度１４０℃で延伸し、８４デシテックス／４８フィラメントの芯鞘型複合繊維を得た。
【００３１】
実施例２
芯部ポリマー中の赤外線吸収剤の含有量を表１に示すように変更した以外は、実施例１と同様に行って芯鞘型複合繊維を得た。
【００３２】
比較例１、３
芯部ポリマー中の赤外線吸収剤の含有量及び芯部の突起部の数を表１に示すように変更した以外は、実施例１と同様に行って芯鞘型複合繊維を得た。
【００３３】
実施例３、比較例２、４
鞘部ポリマーと芯部ポリマーの芯鞘質量比率及び芯部の突起部の数を表１に示すように変更した以外は、実施例１と同様に行って芯鞘型複合繊維を得た。
【００３４】
実施例４
芯部ポリマー中に含有する赤外線吸収剤の種類を表１に示すものに変更した以外は、実施例１と同様に行って芯鞘型複合繊維を得た。
【００３５】
比較例５
芯部ポリマー中の赤外線吸収剤に代えて酸化チタンを含有させ、芯部の突起部の数を表１に示すように変更した以外は、実施例１と同様に行って芯鞘型複合繊維を得た。
【００３６】
実施例５、比較例６、７
芯部の突起部の数を表１に示す値に変更した以外は、実施例１と同様に行って芯鞘型複合繊維を得た。
【００３７】
実施例６
鞘部の凸部の数を６個とし、鞘部の形状を６葉断面形状に変更した以外は、実施例１と同様に行って芯鞘型複合繊維を得た。
【００３８】
実施例１〜６、比較例１〜７で得られた芯鞘型複合繊維の評価結果を表１に示す。
【００３９】
【表１】
0004917992.tif 000002
【００４０】
実施例１〜６の芯鞘型複合繊維から得られた編物は、赤外線吸収率が高く、赤外線透過率が低く、優れた赤外線吸収性能を有しており、紡糸性も良好であった。
一方、比較例１の芯鞘型複合繊維は、芯部ポリマー中の赤外線吸収剤の含有率が少なかったため、また、比較例２の芯鞘型複合繊維は、芯部の質量比率が低かったため、十分な赤外線吸収性能を得ることができなかった。比較例３では、芯部ポリマー中の赤外線吸収剤の含有量が多すぎたため、また、比較例４では、芯部の質量比率が高すぎたため、紡糸性が非常に悪く、繊維を採取することができなかった。比較例５の芯鞘型複合繊維は、芯部ポリマーに赤外線吸収性能を有していない酸化チタンを含有させたものであったため、赤外線吸収性能を有していなかった。比較例６の芯鞘型複合繊維は、芯部形状が突起部の数が３個のものであったため、比較例７の芯鞘型複合繊維は、芯部形状が突起部の数が３６個のものであったため、ともに十分な赤外線吸収性能を得ることができなかった。
【図面の簡単な説明】
【００４１】
【図１】本発明の芯鞘型複合繊維の一実施態様を示す横断面模式図である。
【図２】本発明の芯鞘型複合繊維の他の実施態様を示す横断面模式図である。
【図１】
0004917992.tif 000003
【図２】
0004917992.tif 000004